【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
ブラウンストックウオッシャに用いるウオッシャベルトであって、多層織りで高密度の織りパターンをもつ布から構成されるベルトであって、前記布が、ポリフェニリンサルファイド、ポリエーテルエーテルケトン、およびアラミド系繊維を含むグループから選ぶ１あるいは２以上の材料から構成されるウオッシャベルト。
【請求項２】
前記布が、ｐＨ保護材料のシースと大きな引張応力材料のコアをもつシース−コア糸から構成される、請求項１のウオッシャベルト。
【請求項３】
前記ｐＨ保護材料がポリエーテルエーテルケトンであり、大きな引張応力材料がポリエステルである、請求項２のウオッシャベルト。
【請求項４】
前記布が、汚染耐性材料のシースと大きな引張応力ポリマーのコアをもつシース−コア糸から構成される、請求項１のウオッシャベルト。  
【請求項５】
前記汚染耐性材料がポリエチレンテレフタレートであり、大きな引張応力ポリマーがアラミド系繊維である、請求項４のウオッシャベルト。
【請求項６】
前記布が、金属糸、燒結金属糸、および単一のコア上に焼結金属シースをもつ糸を含むグループから選ぶ１あるいは２以上の材料から構成される、請求項１のウオッシャベルト。
【請求項７】
前記布が８−ひ口の二重層の織りである、請求項１のウオッシャベルト。
【請求項８】
前記布が二重層の織りである、請求項１のウオッシャベルト。
【請求項９】
前記布が支持シュートをもつ、請求項８のウオッシャベルト。
【請求項１０】
前記布が三重層の織りである、請求項１のウオッシャベルト。
【請求項１１】
前記布が支持シュートをもつ、請求項１０のウオッシャベルト。
【請求項１２】
前記布が詰めシュートをもつ、請求項１０のウオッシャベルト。
【請求項１３】
前記布が、直径０．１２ｍｍ〜１．２０ｍｍの範囲のモノフィラメントで織られた、請求項１のウオッシャベルト。
【請求項１４】
前記布が、直径０．３０ｍｍ〜１．００ｍｍの範囲のモノフィラメントで織られた、請求項１３のウオッシャベルト。  
【請求項１５】
前記布は、その布の浸透性が３００ｃｆｍ〜７００ｃｆｍの範囲になるように織られた、請求項１のウオッシャベルト。
【請求項１６】
ブラウンストックウオッシャに用いるウオッシャベルトを製造する方法であって、高密度の織りパターンの多層布を織る工程を備え、前記多層布が、ポリフェニリンサルファイド、ポリエーテルエーテルケトン、およびアラミド系繊維を含むグループから選ぶ１あるいは２以上の材料から構成される方法。
る方法。
【請求項１７】
前記布が、ｐＨ保護材料のシースと大きな引張応力材料のコアをもつシース−コア糸から構成される、請求項１６のウオッシャベルトの製造方法。  
【請求項１８】
前記ｐＨ保護材料がポリエーテルエーテルケトンであり、大きな引張応力材料がポリエステルである、請求項１７のウオッシャベルトの製造方法。
【請求項１９】
前記布が、汚染耐性材料のシースと大きな引張応力ポリマーのコアをもつシース−コア糸から構成される、請求項１６のウオッシャベルトの製造方法。  
【請求項２０】
前記汚染耐性材料がポリエチレンテレフタレートであり、大きな引張応力ポリマーがアラミド系繊維である、請求項１９のウオッシャベルトの製造方法。
【請求項２１】
前記布が、金属糸、燒結金属糸、および単一のコア上に焼結金属シースをもつ糸を含むグループから選ぶ１あるいは２以上の材料から構成される、請求項１６のウオッシャベルトの製造方法。  
【請求項２２】
前記布が８−ひ口の二重層の織りパターンで織られた、請求項１６のウオッシャベルトの製造方法。
【請求項２３】
前記織り工程が、二重層の布を織ることを含む、請求項１６のウオッシャベルトの製造方法。
【請求項２４】
前記織り工程が、支持シュートを前記布に織り込むことを含む、請求項２３のウオッシャベルトの製造方法。
【請求項２５】
前記織り工程が、三重層の布を織ることを含む、請求項１６のウオッシャベルトの製造方法。
【請求項２６】
前記織り工程が、支持シュートを前記布に織り込むことを含む、請求項２５のウオッシャベルトの製造方法。
【請求項２７】
前記織り工程が、詰めシュートを前記布に織り込むことを含む、請求項２５のウオッシャベルトの製造方法。
【請求項２８】
前記布を直径０．１２ｍｍ〜１．２０ｍｍの範囲のモノフィラメントで織る、請求項１６のウオッシャベルトの製造方法。
【請求項２９】
前記布を直径０．３０ｍｍ〜１．００ｍｍの範囲のモノフィラメントで織る、請求項２８のウオッシャベルトの製造方法。
【請求項３０】
前記布の浸透性が３００ｃｆｍ〜７００ｃｆｍの範囲になるように織る、請求項１６のウオッシャベルトの製造方法。
【請求項３１】
ブラウンストックウオッシャに用いるウオッシャベルトであって、高密度の織りパターンをもつ多層布で織られ、前記多層布が、ポリフェニリンサルファイド、ポリエーテルエーテルケトン、およびアラミド系繊維を含むグループから選ぶ１あるいは２以上の材料から構成されるウオッシャベルト。
【請求項３２】
前記布が、ｐＨ保護材料のシースと大きな引張応力材料のコアをもつシース−コア糸から構成される、請求項３１のウオッシャベルト。
【請求項３３】
前記ｐＨ保護材料がポリエーテルエーテルケトンであり、大きな引張応力材料がポリエステルである、請求項３２のウオッシャベルト。
【請求項３４】
前記布が、汚染耐性材料のシースと大きな引張応力ポリマーのコアをもつシース−コア糸から構成される、請求項３１のウオッシャベルト。
【請求項３５】
前記汚染耐性材料がポリエチレンテレフタレートであり、大きな引張応力ポリマーがアラミド系繊維である、請求項３４のウオッシャベルト。
【請求項３６】
前記布が、金属糸、燒結金属糸、および単一のコア上に焼結金属シースをもつ糸を含むグループから選ぶ１あるいは２以上の材料から構成される、請求項３１のウオッシャベルト。
【請求項３７】
前記布が８−ひ口の二重層の織りである、請求項３１のウオッシャベルト。
【請求項３８】
前記布が二重層の織りである、請求項３１のウオッシャベルト。
【請求項３９】
前記布が支持シュートをもつ、請求項３８のウオッシャベルト。
【請求項４０】
前記布が三重層の織りである、請求項３１のウオッシャベルト。
【請求項４１】
前記布が支持シュートをもつ、請求項４０のウオッシャベルト。
【請求項４２】
前記布が詰めシュートをもつ、請求項４０のウオッシャベルト。
【請求項４３】
前記布が、直径０．１２ｍｍ〜１．２０ｍｍの範囲のモノフィラメントで織られた、請求項３１のウオッシャベルト。
【請求項４４】
前記布が、直径０．３０ｍｍ〜１．００ｍｍの範囲のモノフィラメントで織られた、請求項４３のウオッシャベルト。  
【請求項４５】
前記布は、その布の浸透性が３００ｃｆｍ〜７００ｃｆｍの範囲になるように織られた、請求項３１のウオッシャベルト。
【手続補正２】
【補正対象書類名】明細書
【補正対象項目名】００３１
【補正方法】変更
【補正の内容】
【００３１】
図６Ａおよび６Ｂは、この発明のベルト布の第４の実施例である織りパターンの写実的な表示であり、詰めシュート（スタッファシュート糸）を含む三重層の設計である。図６Ａは、縦糸フィラメントの方向に沿って見たパターンを示す。図６Ａから分かるように、第１のシュート層のシュートフィラメントｓ１'''が縦糸フィラメント１〜８を通る第１の経路をたどり、また、第２のシュート層のシュートフィラメントｓ２'''が縦糸フィラメント１〜８を通る第２の経路をたどっている。そして、シュートフィラメントｓ３'''が、縦糸フィラメント１〜８を通る第３の経路をたどり、スタッファシュートフィラメントｓ４'''が、縦糸フィラメント１〜８を通る第４の経路をたどっている。シュートフィラメントｓ１'''，ｓ２'''，ｓ３'''およびｓ４'''のそれぞれについてのパターンは、それらのシュートフィラメントが８つの縦糸フィラメントを横切る度ごとに繰り返される。
【手続補正３】
【補正対象書類名】明細書
【補正対象項目名】００３４
【補正方法】変更
【補正の内容】
【００３４】
図７Ｂは、支持シュートを含む三重層をシュートフィラメントの方向に沿って見た図を示している。図７Ｂから分かるように、縦糸フィラメントｗ１''''が、３層のシュートフィラメントと複合した支持シュートフィラメントとの間の経路を横切っている。シュートフィラメント３，７，１１，１５，１９，２３，２７および３１が第１層を定め、また、シュートフィラメント２，６，１０，１４，１８，２２，２６および３０が第２層を定めている。そして、シュートフィラメント１，５，９，１３，１７，２１，２５および２９が第３層を定め、フィラメント４，８，１２，１６，２０，２４，２８および３２が支持フィラメントを定めている。このパターンは、縦糸が層の８つのシュートフィラメントを横切る度ごとに繰り返される。
【手続補正４】
【補正対象書類名】明細書
【補正対象項目名】００３６
【補正方法】変更
【補正の内容】
【００３６】
この発明のフィラメント／糸／繊維として用いる上で適当な材料のもう一つは、ポリエーテルエーテルケトン（ＰＥＥＫ）である。一つの実施例において、ＰＥＥＫをシース−コア糸に用いている。すなわち、ｐＨ保護材料（ＰＥＥＫ）のシースと大きな引張応力材料（ポリエステル）のコアの構成、あるいは、たとえばデュポン社のケブラー（商品名、これがアラミド系繊維であることは当業者に良く知られている）のような大きな引張応力をもつポリマーの上を被う汚染耐性のＰＥＴシースである。そのような糸で作ったベルトは、長期にわたって汚れなく運転し、しかも、良い排水特性を維持する。
【手続補正５】
【補正対象書類名】明細書
【補正対象項目名】００４１
【補正方法】変更
【補正の内容】
【００４１】
さらに他の利点は、始動時および正常運転時に、ＭＤおよびＣＤの乾燥−湿りの安定性があることである。ベルトは、ＭＤあるいはＣＤについて始動時に０．５％以下の寸法変化、１００ｐｌｉ（ｐｌｉは、線密度の単位であり、１ｐｌｉは１ポンド／インチ、つまり約１７．８６ｋｇ／ｍである）で最大０．５％のＭＤ伸び、および１００ｐｌｉで最大０．１％のＣＤ増加を示す。